下記化学式1で表されるビフェニル‐4‐イルジフェニルホスフェート組成物の製造方法であって、塩化ホスホリルPOCl3、4‐フェニルフェノール4‐phenylphenol及び触媒を混合して反応させる第1脱塩酸反応段階と、フェノールをさらに追加して反応させる第2脱塩酸反応段階と、を含み、下記化学式1において0.60≦Cn=2≦0.95Cn=2は化学式1においてn=2である組成物を満たすことを特徴とする、ビフェニル‐4‐イルジフェニルホスフェート組成物の製造方法。化学式1前記化学式1中、nは0~3の整数塩化ホスホリルと、第1脱塩酸反応段階の4‐フェニルフェノール及び第2脱塩酸反応段階のフェノールの和とのモル比が1:2.7~1:3.0になるように塩化ホスホリルを含有することを特徴とする、請求項1に記載のビフェニル‐4‐イルジフェニルホスフェート組成物の製造方法。第1脱塩酸反応段階の4‐フェニルフェノールと第2脱塩酸反応段階のフェノールとのモル比が1:1.8~1:3.0であることを特徴とする、請求項1又は2に記載のビフェニル‐4‐イルジフェニルホスフェート組成物の製造方法。触媒が、無水塩化アルミニウム、無水フッ化アルミニウム、無水塩化マグネシウム、無水フッ化マグネシウム、無水塩化マンガン、無水フッ化マンガン、無水塩化第一鉄、無水塩化第二鉄、無水フッ化第一鉄、無水フッ化第二鉄及びこれらの混合物から選択される何れか一つを含むことを特徴とする、請求項1に記載のビフェニル‐4‐イルジフェニルホスフェート組成物の製造方法。第1脱塩酸反応段階が、-20°C~0°Cで行われることを特徴とする、請求項1に記載のビフェニル‐4‐イルジフェニルホスフェート組成物の製造方法。第2脱塩酸反応段階が、20°C~50°Cで行われることを特徴とする、請求項1に記載のビフェニル‐4‐イルジフェニルホスフェート組成物の製造方法。本発明者らは、銀塩感光材料、液晶画像表示装置に有用なセルローストリアセテートフィルムの可塑剤又はハロゲンフリータイプHalogenfreetypeの樹脂の難燃剤として有用なビフェニル‐4‐イルジフェニルホスフェートBiphenyl4ylDiphenylPhosphateBDP組成物を提供する。前記BDP組成物は、トリフェニルホスフェートTPP、BDP、ビスパラビフェニルフェニルホスフェートDBP、トリビフェニルホスフェートTBPを含む。本発明は、前記組成物が可塑剤として用いられる場合、TPPの組成比が高いと樹脂の機械的特性が低下し、DBPの組成比が高いと可塑化効果が不十分になるなどの問題が発生するため、BDPの組成比を高めることで、樹脂の機械的特性が低下することなく優れた可塑化効果を有するように製造することを目的とする。本発明は、前記のような課題を解決するために、樹脂の可塑剤又は難燃剤として有用な下記化学式1で表されるビフェニル‐4‐イルジフェニルホスフェートBiphenyl4ylDiphenylPhosphate組成物の製造方法が、塩化ホスホリルPOCl3、4‐フェニルフェノール4phenylphenol及び触媒を混合して反応させる第1脱塩酸反応段階と、フェノールをさらに追加して反応させる第2脱塩酸反応段階と、を含み、下記化学式1において0.60≦Cn=2≦0.95Cn=2は化学式1においてn=2である組成物を満たすことを特徴とする。化学式1前記化学式1中、nは0~3の整数以下、本発明についてより詳細に説明する。本発明は、前記化学式1で表されるBDP組成物を製造するにあたり、塩化ホスホリルPOCl3、4‐フェニルフェノール4phenylphenol及び触媒を混合して反応させる第1脱塩酸反応段階と、フェノールをさらに追加して反応させる第2脱塩酸反応段階と、を含む。前記第1脱塩酸反応段階において、塩化ホスホリルと、第1脱塩酸反応段階の4‐フェニルフェノール及び第2脱塩酸反応段階のフェノールの和とのモル比が1:2.7~1:3.0になるように塩化ホスホリルを含有するように調節する。前記モル比が低い場合にはBDPの収率が低下し、前記モル比を超える場合にはフェノール類が未反応で残留する恐れがある。また、本発明において、前記第1脱塩酸反応段階の4‐フェニルフェノールと第2脱塩酸反応段階のフェノールとのモル比が1:1.8~1:3.0になるように調節する。前記範囲未満のモル比を用いる場合には塩化ガスの揮発が発生する恐れがあり、前記範囲超過のモル比を用いる場合には4‐フェニルフェノールの未反応残留物が発生する恐れがある。前記第1脱塩酸反応段階の触媒は、無水塩化アルミニウム、無水フッ化アルミニウム、無水塩化マグネシウム、無水フッ化マグネシウム、無水塩化マンガン、無水フッ化マンガン、無水塩化第一鉄、無水塩化第二鉄、無水フッ化第一鉄、無水フッ化第二鉄及びこれらの混合物から選択される何れか一つを含む。前記第1脱塩酸反応段階は、-20°C~0°Cで行われることを特徴とする。前記反応温度が0°Cを超える場合には脱塩酸反応によって発生する塩酸ガスと塩化ホスホリルの揮発が発生したり、未反応のフェノール類が残留する可能性があり、製造されるBDP組成物の選択性が減少する可能性がある。また、前記第2脱塩酸反応段階は、20°C~50°Cで行われることが好ましく、25°C~50°Cで行うことがより好ましい。前記反応温度から外れる場合には反応速度が低下するか未反応による残留物が発生する可能性がある。上述したように、本発明は、トリフェニルホスフェート以下、TBPとする及びトリビフェニルホスフェート以下、TBPとするの含量を調節したBDP組成物であり、樹脂の可塑剤又は難燃剤の機能を果たすとともに、機械的強度を向上し、優れた熱的特性を有することができるという利点がある。上述したように、本発明によるBDP組成物は、生産コストを低減するとともに、トリフェニルホスフェートTPP及びトリビフェニルホスフェートTBPをそれぞれ1wt未満に生成させることで機械的強度を向上させることができ、非常に優れた熱的特性を有するという利点がある。また、本発明によるBDP組成物は、汎用樹脂の難燃剤、銀塩感光材料又は液晶画像表示装置に有用なセルローストリアセテートフィルムの可塑剤として有用に使用される。以下、一例を挙げて本発明を具体的に説明するが、本発明は下記実施例により限定されるものではない。撹拌機が設けられた3Lのガラス反応器に溶媒としてジクロロメタンを投入し、内部温度を測定するために温度計を取り付ける。そして、反応器内部を窒素ガスで置換し、温度を0°Cに下げながら撹拌を始める。温度が0°Cまで下がると、これに塩化ホスホリル869g5.67モル、4‐フェニルフェノール963g5.67モル、無水塩化マンガン及び塩基を投入及び滴加する。前記撹拌を2時間行い、4‐フェニルフェノールが完全に無くなるまで反応が行われると、フェノール1067g11.33モルを追加して滴加する。前記フェノールを滴加した後、反応器の温度を25°Cに昇温する。前記反応が終了すると、水で数回洗浄してから塩化マグネシウムで乾燥する。乾燥した反応物を減圧、蒸留して過量の溶媒を除去することで所望のBDP組成物が得られる。この際、取得したBDP組成物を液体クロマトグラフィーを利用して定量して分析した結果を下記表1に示す。実施例1と同様な方式により実施するが、塩化ホスホリルと4‐フェニルフェノールとのモル比が1:0.7になるようにしてBDP組成物を取得し、液体クロマトグラフィーを利用して定量して分析した結果を下記表1に示す。実施例1と同様な方式により実施するが、0°Cで撹拌反応したことを-20°Cで撹拌反応させるようにしてBDP組成物を取得し、液体クロマトグラフィーを利用して定量して分析した結果を下記表1に示す。実施例3と同様な方式により実施するが、塩化ホスホリルと4‐フェニルフェノールとのモル比が1:1.1になるようにし、フェノールを1014g10.77モル滴加してBDP組成物を取得し、液体クロマトグラフィーを利用して定量して分析した結果を下記表1に示す。実施例1と同様な方式により実施するが、25°Cで撹拌反応させる代わりに50°Cで撹拌反応させるようにしてBDP組成物を取得し、液体クロマトグラフィーを利用して定量して分析した結果を下記表1に示す。比較例1実施例1と同様な方式により実施するが、無水塩化マンガン触媒を投入することなくBDP組成物を取得し、液体クロマトグラフィーを利用して定量して分析した結果を下記表1に示す。比較例2実施例1と同様な方式により実施するが、塩化ホスホリルと4‐フェニルフェノールとのモル比が1:1.5になるようにし、フェノールを683g8.51モル投入してBDP組成物を取得し、液体クロマトグラフィーを利用して定量して分析した結果を下記表1に示す。比較例3実施例1と同様な方式により実施するが、0°Cで撹拌反応させる代わりに25°Cで撹拌反応させるようにしてBDP組成物を取得し、液体クロマトグラフィーを利用して定量して分析した結果を下記表1に示す。液体クロマトグラフィー分析結果前記の実施例1~5及び比較例1~3のBDP組成物の含量をAgilent1200HPLCで測定して下記表に示す。前記測定条件は、アセトニトリル/水=85/15、投入量10μl、オーブン温度40°C、全体流量1.0ml/分、測定時間20分にした。前記表から分かるように、本発明による実施例は、ビフェニル‐4‐イルジフェニルホスフェートを60~95wt含有するBDP組成物であることを確認することができ、これによる機械的物性の向上及び可塑化効果を期待することができる。